(57)【特許請求の範囲】
【請求項１】
高炉から出銑した溶銑を、搬送容器から脱珪処理容器に払い出す際の溶銑流に対して脱珪剤を添加する溶銑の脱珪処理方法において、前記脱珪剤として平均粒径５ｍｍ以上１０ｍｍ以下の焼結鉱を１０ｋｇ／溶銑ｔｏｎ以下の範囲で使用し、かつ、前記脱珪剤の添加速度と払出し速度を、下記（１）式を満足する範囲とすることを特徴とする溶銑の脱珪処理方法。
【数３】
0006375822.tif 000006
ただし、Ｖ：脱珪剤中酸素体積（Ｎｌ／ｋｇ）、ｖ：脱珪剤添加速度（ｋｇ／ｍｉｎ）、ｕ：溶銑払出し速度（ｔｏｎ／ｍｉｎ）、［Ｓｉ］ｉ：脱珪前溶銑中Ｓｉ濃度（質量％）（ただし、［Ｓｉ］ｉ≧０．２０％）であり、脱珪剤中酸素体積とは，脱珪剤中に含まれるＦｅＯおよびＦｅ２Ｏ３が分解した際に発生するＯ２ガスの標準状態での体積を、脱珪剤単位質量当たりで表す。
【請求項２】
脱珪剤の添加を、溶銑払出し開始時から、払出しに要する時間の７０％経過時までの間に行いつつ、かつ、払出し完了後にバブリング処理を実施しない請求項１に記載の溶銑の脱珪処理方法。
【発明の詳細な説明】
【技術分野】
【０００１】
本発明は、溶銑の脱珪処理を効率的に行う技術に関する。
【背景技術】
【０００２】
高炉から出銑された溶銑は、炭素を４〜５％（本明細書において化学組成または濃度に関する「％」は特に断りがない限り「質量％」を意味する）含有しており、次工程である製鋼工程において酸素を吹き込むことにより脱炭されて鋼となる。この時、反応容器内に生石灰やドロマイト等の精錬剤（「媒溶材」、「フラックス」などとも称される）を添加することにより溶銑中のりんも除去される。除去されたりん等の元素は酸化物として、精錬剤ともにスラグを形成する。
【０００３】
このような脱りん反応には、所定のスラグ中ＣａＯ／ＳｉＯ２値（以下、この値を「塩基度」と称する）が必要であることが知られる。溶銑中Ｓｉ濃度が高いとＳｉの優先酸化によりＳｉＯ２が形成され、必然的にＣａＯを含有する精錬剤の使用量が増加するため精錬コストの悪化につながる。また、精錬剤使用量の増加に伴い、スラグ量が増加してしまうため、スラグ処理コストも同時に悪化する。
【０００４】
このため、一般的に、脱りん・脱炭工程の前に脱珪処理を行う方法が採用されている。この脱珪処理は、溶銑中のＳｉを酸化することにより行われる。Ｓｉを酸化するためには気体酸素が用いられることもあるが、通常は酸化鉄等の固体脱珪材が使用される。固体脱珪材は、高炉から出銑された溶銑樋、溶銑の搬送容器（例えば混銑車）、あるいは脱珪処理容器（例えば取鍋）など様々な段階で添加され、添加方法も、単なる上置、吹込み、溶銑が落下する部分への添加等が適宜選択される。
【０００５】
脱珪反応により生成したＳｉＯ２と脱珪材中の酸化鉄等からなる脱珪スラグが溶銑上に存在しており、この脱珪スラグと溶銑の接触面において、溶銑中炭素とスラグ中の酸化鉄の反応によりＣＯガスが生成する。脱珪スラグはＳｉＯ２を主体とした高粘性のスラグであるため、生成したＣＯガスはスラグ中を短時間で通過することが容易でなく、スラグ中に気泡として捕捉されてしまい、スラグ体積が増加してしまう。この現象はスラグフォーミングと呼ばれる。
【０００６】
搬送容器から、取鍋型でかつ溶銑保持時のフリーボード（溶銑浴面から脱珪処理容器の装入口までの距離）が１５００ｍｍ以下の脱珪処理容器に払い出す際に固体脱珪材を添加する場合、スラグフォーミングが激しくなると、溶銑の払い出しを中断せざるを得なくなるので、溶銑払い出し時間の増加に伴う能率悪化や、脱珪スラグの容器外への溢出や飛散、また、そのフォーミングした脱珪スラグ中もしくは脱珪スラグ上に脱珪材が捕捉されることで、フォーミングが助長されたり、脱珪効率が低下してしまうという問題があった。
【０００７】
このようなスラグフォーミングの発生を抑制するために、従来より種々の方法が開示されており、例えば、特許文献１に開示されるようなコークス粉を添加して破泡を促進させる方法や、特許文献２に開示されるような金属Ａｌを添加して脱珪スラグ中酸化鉄を還元する方法、さらには、特許文献３に開示される容器への受銑初期に脱珪材を投入した後、生成するＳｉＯ２量に応じて生石灰等の塩基性酸化物を添加して、生成する脱珪スラグの塩基度を所定の値に調整する方法等がある。
【０００８】
しかし、特許文献１，２に開示される方法は、いずれも、スラグフォーミング抑制のために添加するコークス粉や金属Ａｌの効果はスラグフォーミングを抑制するのみであり、脱Ｓｉ反応には効果がなく、脱Ｓｉ反応を低下させてしまう悪影響を及ぼすおそれがある。また，特許文献３に開示される方法は、脱珪スラグの塩基度を調整するために生石灰等を使用しなければならず、結局、精錬コストの悪化とスラグ量の増加を招いてしまうという問題がある。
【０００９】
一方で、特許文献４，５には、高炉から出銑した溶銑の搬送容器から脱珪処理容器に払い出す際の溶銑流に対して２〜４ｍｍに調整した脱珪材を吹き付けるか、もしくは上方から添加した上で、払出し完了後にバブリングおよびインジェクション脱硫を行うことにより脱珪効率を向上する方法が開示されている。
【先行技術文献】
【特許文献】
【００１０】
【特許文献１】特開平０５−２８７３４６号公報
【特許文献２】特開平１１−６１２３４号公報
【特許文献３】特開２００３−１４７４２５号公報
【特許文献４】特開平１１−２６９５２６号公報
【特許文献５】特開平１１−２６９５２５号公報
【発明の概要】
【発明が解決しようとする課題】
【００１１】
特許文献４，５により開示される方法によれば、脱珪材と溶銑との反応を促進させ、払出し速度にマッチした酸素供給を行うことができることから、脱珪効率が向上できるとされている。しかし、特許文献４，５には、溶銑払出し速度と脱珪材投入速度の適切な関係や払出し中のフォーミング抑制に関する記載がない。また、吹き付けを行うために粉体を取り扱う設備が必要となり、設備費が嵩む。
【００１２】
それに対して、吹き付けを行わない場合は、最も安価に脱珪設備を導入できるものの、搬送容器および脱珪処理容器中の溶銑量や払出し速度によって脱珪材が溶銑流に巻き込まれず、スラグフォーミングが助長され、脱珪効率が著しく低下するという課題がある。
【００１３】
これに加えて、特許文献４，５に開示される方法では、ガスバブリングとインジェクション脱硫によって未反応脱珪材の反応を促進させる。しかし、ガスバブリングを行うには、加圧ラインおよび粉体供給ライン等が必要となり、高額な設備になり、加えて、ガスバブリングに用いる耐火物のランスは消耗品であるためにランニングコストも嵩む。また、インジェクション設備が必要であるが、機械式撹拌法による脱硫がインジェクション法と並び一般的となっている昨今では、インジェクション脱硫設備を保有しない場合も多く、この場合には設備投資が多額となるという課題もある。
【００１４】
本発明の目的は、このような脱珪処理に際して見られる課題に鑑みてなされたものであり、スラグフォーミング抑制を安定的に行い、かつ、安価に脱珪材反応効率を向上させることができる溶銑の脱珪処理方法を提供することである。
【課題を解決するための手段】
【００１５】
上記の目的を達成するために、本発明に係る溶銑の脱珪方法は、以下の構成を採用する。
【００１６】
（１）高炉から出銑した溶銑を、搬送容器から脱珪処理容器に払い出す際の溶銑流に対して脱珪材を添加する溶銑の脱珪処理方法において、前記脱珪材として平均粒径５ｍｍ以上１０ｍｍ以下の焼結鉱を１０ｋｇ／溶銑ｔ以下の範囲で使用し、かつ、前記脱珪剤の添加速度と払出し速度を、下記（１）式を満足する範囲とすることを特徴とする溶銑の脱珪処理方法。
【００１７】
【数１】
0006375822.tif 000002
【００１８】
ただし、Ｖ：脱珪材中酸素体積（Ｎｌ／ｋｇ）、ｖ：脱珪材添加速度（ｋｇ／ｍｉｎ）、ｕ：溶銑払出し速度（ｔ／ｍｉｎ）、［Ｓｉ］ｉ：脱珪前溶銑中Ｓｉ濃度（質量％）（ただし、［Ｓｉ］ｉ≧０．２０％）であり、脱珪材中酸素体積とは，脱珪材中に含まれるＦｅＯおよびＦｅ２Ｏ３が分解した際に発生するＯ２ガスの標準状態での体積を、脱珪材単位質量当たりで表す。
【００１９】
（２）脱珪材の添加を、溶銑払出し開始時から、払出しに要する時間の７０％経過時までの間に行いつつ、かつ、払出し完了後にバブリング処理を実施しない１項に記載の溶銑の脱珪処理方法。
【００２０】
本発明において、「平均粒径」とはレーザー回折・散乱法等によって求めた粒度分布における積算値５０％での粒径を意味し、「添加速度」とは、脱珪容器内への脱珪材の添加質量を、脱珪材の添加開始から添加終了までの時間で除することにより求められる値を意味し、「払出し速度」とは、脱珪容器内への溶銑の払出し質量を、溶銑の払出し開始から払出し終了までの時間で除することにより求められる値を意味する。
【００２１】
さらに、本明細書において「脱珪反応効率」とは、脱珪材中酸素体積に占める、脱珪に使用された酸素体積の割合を百分率で表示した指標である。
【発明の効果】
【００２２】
本発明により、高炉から出銑された溶銑の搬送容器から脱珪処理容器に溶銑を払い出す際にその溶銑流へ焼結鉱を添加する溶銑の脱珪処理方法において、焼結鉱の粒径を調整し、かつ焼結鉱投入速度を調整することにより、スラグフォーミング抑制を安定的に行い、脱珪材反応効率を向上させることができる。
【００２３】
本発明において、さらに、脱珪反応効率を高めたい場合には、上記した本発明の特徴を活かしつつ、焼結鉱の添加を溶銑払出し開始時から、払出し全期間に占める７０％経過時までに焼結鉱の投入を完了させ、かつ溶銑払出し後のバブリング処理を省略することによって、バブリングに要する時間を含む脱珪処理の所要時間を短縮することができる。
【図面の簡単な説明】
【００２４】
【図１】図１は、本発明の実施状況の概要を模式的に示す説明図である。
【図２】図２は、溶銑払い出し開始直後から脱珪材である焼結鉱の投入を開始した場合における、溶銑払出し時間に占める焼結鉱の投入継続時間と払出しの中断時間または脱珪反応効率との関係を示すグラフである。
【図３】図３は、焼結鉱投入速度と溶銑払出し時間に対するフォーミングの有無を示すグラフである。
【図４】図４は、払出し後のガスバブリング有無および焼結鉱粒径と脱珪反応効率との関係を示すグラフである。
【発明を実施するための形態】
【００２５】
添付図面を参照しながら本発明を説明する。
図１は、本発明の実施状況の概要を模式的に示す説明図である。
【００２６】
図１に示すように、本発明に係る溶銑の脱珪処理方法は、高炉（図示しない）から搬送容器１に出銑した溶銑４を、搬送容器１から脱珪処理容器２に払い出す際に、添加装置３から溶銑流５に対して脱珪材である焼結鉱６を添加することにより、行う。添加された脱珪材６が溶銑流５に巻き込まれながら溶銑とともに脱珪処理容器２に落下、もしくは溶銑上に落下することによって溶銑中で攪拌され、脱珪処理が行われる。
【００２７】
以下に、溶銑成分の焼結鉱６による酸化反応を説明する。
溶銑払出し温度範囲である１３００〜１５００℃では、焼結鉱中のＦｅ２Ｏ３とＦｅＯは、溶銑中ＳｉやＣと反応する。それぞれの反応は式（２）〜（５）で表され、焼結鉱と溶銑中Ｃが反応すると、式（４），（５）によりＣＯガスが生成する。式中の（ｓ）は固体状態であることを示す慣用表記であり、（ｌ）は液体状態であることを示す慣用表記であり、さらに、［Ｘ］は、当該元素Ｘが鉄中成分であることを示す慣用表記である。
【００２８】
2Fe2O3(s)+[Si] =SiO2(l) +4FeO(l)    ・・・・・(2)
2FeO(s)+[Si]=SiO2(l) +2Fe(l)        ・・・・・(3)
Fe2O3(s)+[C]=CO(g)+2FeO(l)        ・・・・・(4)
FeO(s)+[C]=CO(g)+Fe(l)            ・・・・・(5)
脱珪反応は、脱珪処理容器内で焼結鉱が溶銑と直接接触すること、もしくは脱珪スラグ中に溶解した状態の酸化鉄分と溶銑が接触することにより進行する。焼結鉱が溶銑流に巻き込まれ、溶銑と直接接触して反応が進行する場合、溶銑とよく撹拌された状態で反応が起こる。
【００２９】
溶銑中にＳｉが十分存在すれば、式（２），（３）の脱珪反応が優先して起こるため、式（４），（５）の脱炭反応が殆ど起こらずＣＯガスが発生しないため、スラグフォーミングは起こらない。
【００３０】
しかし、脱珪スラグが生じた後に焼結鉱がその上に落下すると、スラグ中に焼結鉱が溶融するか、もしくはスラグ上に焼結鉱が固体のまま降り積もる状態となる。脱珪スラグ中に焼結鉱が溶解することにより生じるスラグ中のＦｅＯは、溶銑と反応して式（２）の脱珪反応を進行させるが、その反応は溶銑上に浮かんでいるスラグと溶銑の界面近傍でのみ進行するため、局所的に溶銑中Ｓｉ濃度が低下し、溶銑中Ｃとスラグ中ＦｅＯが反応する。これにより、脱珪反応効率は低下し、ＣＯガスが多量に生じるため、スラグフォーミングが助長される。
【００３１】
これは、溶銑と焼結鉱が直接接触した場合でも、その接触時間が短く焼結鉱が溶銑上まで浮上してしまえば、同様にスラグフォーミングを生じる。また、脱珪スラグ中に焼結鉱が溶解せずにスラグ上に降り積もった場合には、スラグフォーミングは起きないものの、焼結鉱が溶銑中Ｓｉと未反応のままとなるので、脱珪反応効率が大幅に悪化してしまうと推定される。
【００３２】
脱珪することが望ましい程度の十分なＳｉが存在する溶銑に対して、焼結鉱を接触させ続ければ、式（２），（３）の脱珪反応が優先して起こり、式（４），（５）の脱炭反応は殆ど起こらない。すなわち、脱珪反応効率が良く、スラグフォーミングが生じない、という好ましい状態が得られる。そのために、焼結鉱と溶銑の接触に関して、一定の時間を確保して、かつ、局所的な焼結鉱の添加を回避すること、さらに、脱珪に必要な量以上の焼結鉱を添加しないために、溶銑に対する焼結鉱の比率の上限を設けることも効果がある。
【００３３】
脱珪材として焼結鉱を用いる。焼結鉱は、成分の変動が少なく、自溶性であるために溶銑中Ｓｉと反応し易い。また、高炉による溶銑製造の主原料であるので、調達が比較的容易である利点もある。焼結鉱の成分は、ＣａＯ：５〜３０％，ＦｅＯとＦｅ２Ｏ３の合計：７０〜９５％であり、かつ、脱珪材中酸素体積は１４０〜１９０Ｎｌ／ｋｇである。
【００３４】
焼結鉱は、溶銑と速やかに脱珪反応を起こすため、払出し初期に全量投入すると脱珪処理容器中の溶銑中Ｓｉ濃度が低くなり過ぎることにより脱炭反応が優先して進行し、スラグフォーミングが起こる。逆に、処理末期に添加すると、反応時間が短いために脱珪効率が低くなり、かつスラグフォーミングが起きた場合に脱珪処理容器からスラグが溢れる可能性があるため、払出しおよび脱珪処理の中断が必要になり、脱珪処理時間が長くなってしまう。また、その際の脱珪反応効率も７０％までに完了したほうが十分な反応時間を確保できるため、脱珪反応効率は高いことが分かる。
【００３５】
はじめに、スラグフォーミングによるノロ溢れの防止への脱珪材添加期間の影響を説明する。
【００３６】
図２は、溶銑払い出し開始直後から脱珪材である焼結鉱の投入を開始した場合における、溶銑払出し時間に占める焼結鉱の投入継続時間と払出しの中断時間または脱珪反応効率との関係を示すグラフである。
【００３７】
図２のグラフに示すように、脱珪材の投入を払出し時間の７０％以前で完了すると、スラグフォーミングに起因した溶銑払出しおよび脱珪処理の中断を行う必要がなく、脱珪反応効率も高いことが分かる。
【００３８】
この理由は、脱珪材の投入を継続しながら溶銑払出しを行うと、脱珪処理容器内の溶銑および脱珪スラグの体積が次第に増加するので、溶銑払出し時間の後期、具体的には、溶銑払出し時間の７０％を超える期間まで脱珪材の投入を継続してしまうと、焼結鉱が脱珪反応を生ずる時間が短くなるために脱珪反応効率が悪化することに加えて、スラグフォーミングが生じた際に脱珪処理容器からスラグもしくは溶銑が溢れるおそれがあり、図２の上のグラフに示すように、溶銑払出しおよび脱珪処理の中断が大きくなってゆくためである。
【００３９】
次に、溶銑払出し速度と焼結鉱の投入速度を説明する。
図３は、焼結鉱投入速度と溶銑払出し時間に対するフォーミングの有無を示すグラフである。
【００４０】
図３のグラフに示すように、上述の脱珪材投入期間内において溶銑払出し速度と脱珪材投入速度を変化させると、焼結鉱投入速度が１０００ｋｇ／ｍｉｎ以下であり、かつ、脱珪処理容器中の溶銑中Ｓｉ濃度０．２０％以上を確保すれば、スラグフォーミングが発生しないことが分かる。特に、焼結鉱中の酸素含有量等から式（１）を満たすのが好ましい。
【００４１】
【数２】
0006375822.tif 000003
【００４２】
ただし、（１）式において、Ｖは脱珪材中酸素体積（Ｎｌ／ｋｇ）であり、ｖは脱珪材添加速度（ｋｇ／ｍｉｎ）であり、ｕは溶銑払出し速度（ｔ／ｍｉｎ）であり、［Ｓｉ］ｉは脱珪前溶銑中Ｓｉ濃度（質量％）（ただし，［Ｓｉ］ｉ≧０．２０％）である。脱珪材中酸素体積とは、脱珪材中に含まれるＦｅＯおよびＦｅ２Ｏ３が分解した際に発生するＯ２ガスの標準状態での体積を、脱珪材単位質量当たりで表す。
【００４３】
最後に、脱珪処理時に添加する焼結鉱の粒径を説明する。
溶銑を搬送容器から脱珪処理容器へ払い出す際に、払い出し開始直後から脱珪材の添加を開始し、上記の条件を満たした上で焼結鉱の平均粒径を変化させて脱珪処理を行った結果、焼結鉱の粒径が小さ過ぎるとスラグフォーミングが発生する上、脱珪反応効率は低くなり、焼結鉱の平均粒径の増加に伴って脱珪反応効率が向上し、ある所定の平均粒径を境に脱珪反応効率が低下する。すなわち、焼結鉱の平均粒径により脱珪効果が変化し、また、脱珪反応効率が最大となる焼結鉱の平均粒径の最適範囲が存在する。焼結鉱の平均粒径の最適範囲は５〜１０ｍｍである。
【００４４】
焼結鉱の平均粒径が５ｍｍ未満であると、脱珪スラグ上に浮遊して溶銑との反応に寄与できない割合が増えたり、焼結鉱が生成した脱珪スラグに捕捉されるために溶銑と脱珪スラグの界面付近において、局所的に式（２），（３）のみならず、式（４），（５）の反応を併発してスラグフォーミングが発生するためである。一方、焼結鉱の平均粒径が１０ｍｍ超であると、溶銑との反応界面積が小さくなる。
【００４５】
従来の技術では、脱珪材として焼結鉱を使用する場合の平均粒径は４〜５ｍｍ以下であることが多かった。これは、すでに述べたように、焼結鉱と溶銑の反応を早く進めること、および、通常は高炉に装入されない細かい粒径である焼結鉱を有効利用できることという観点から使用されてきたと考えられる。
【００４６】
この結果を従来の技術と同様にガスバブリングを実施した結果と比較すると、ガスバブリング実施時と遜色ない脱珪反応効率が得られる。
【実施例】
【００４７】
本発明を、実施例を参照しながらより具体的に説明する。
高炉から搬送容器である混銑車に出銑された溶銑２８０〜３３０ｔを脱珪処理容器である取鍋に払出す際に、溶銑流に対して焼結鉱を添加して脱珪処理を実施した。溶銑の成分は、［Ｃ］：４．２〜４．８％，［Ｓｉ］：０．４０〜０．５０％であり、払出し後温度は１３８０〜１４３０℃であった。
【００４８】
実施例で使用した焼結鉱は表１に示した成分のものを用いた。脱珪材中酸素体積は１６１（Ｎｌ／ｋｇ）である。したがって、本実施例において、脱珪材添加速度の上限は９９４（ｋｇ／ｍｉｎ）である。焼結鉱の平均粒径は、レーザー回折・散乱法によって求めた粒度分布における積算値５０％での粒径を意味する。
【００４９】
【表１】
0006375822.tif 000004
【００５０】
表２に脱珪処理条件および処理の結果をまとめて示す。
【００５１】
【表２】
0006375822.tif 000005
【００５２】
従来例１〜５は、払出し後にガスバブリングを実施する操業条件の従来例であって、焼結鉱の添加期間は０〜３２％であり、焼結鉱の添加速度が本発明の範囲外である１２００ｋｇ／ｍｉｎと速く、脱珪処理中の容器内溶銑中Ｓｉ濃度は０．０７〜０．１２％であるものの、全ての従来例１〜５においてスラグフォーミングが発生した。焼結鉱の平均粒径は２〜４ｍｍでは８０％以上の高い脱珪反応効率が得られているが、それ以外の範囲では７０％以下となっている。
【００５３】
比較例１，２は、それぞれ、焼結鉱の平均粒径を、本発明の範囲外である３ｍｍ，１５ｍｍとした例である。脱珪反応効率は６０％以下と低位であり、スラグフォーミングも発生した。平均粒径が大きい焼結鉱は、反応時間が長いため、焼結鉱の大部分が脱珪反応に寄与する前にスラグ中に浮上し、脱珪スラグに取り込まれる。スラグに取り込まれた焼結鉱は、スラグ／溶銑界面でのみ脱珪反応を起こすため、局所的にＳｉ濃度の低くなった溶銑が脱炭反応を起こし、フォーミングが発生し易くなるためである。
【００５４】
比較例３，４は、焼結鉱の平均粒径を６ｍｍとしたものの、焼結鉱の添加速度が本発明の範囲を逸脱した例である。比較例３は、溶銑払出し速度ｕが小さい（溶銑払出し時間が長い）ため、式（１）の右辺が小さくなったにも関わらず、焼結鉱の添加速度を式（１）右辺の値以上に大きくした例であり、比較例４は焼結鉱の添加速度を１２００ｋｇ／分とした例であり、式（１）の右辺の値よりは小さいものの、１６０００／Ｖ（＝９９４）よりも大きく本発明の範囲を外れたものである。比較例３，４は、そのどちらも、脱珪反応効率は低位であり、スラグフォーミングも発生した。
【００５５】
比較例５は、焼結鉱の平均粒径を６ｍｍに調整し、焼結鉱の添加速度を５００ｋｇ／分、かつ、式（１）の右辺の値以下とした上で、焼結鉱の添加量が１１．２ｋｇ／溶銑ｔと本発明の範囲を外れた例である。比較例５では、溶銑に対する焼結鉱の比率の上限を超えたため、脱珪処理末期にスラグフォーミングが発生した。また、脱珪反応効率は７３％と比較例１〜４と比較すると高位となったものの、従来例２，３と比較すると低位であった。
【００５６】
これに対し、本発明例のＮｏ．１−１〜１−３は、いずれも、焼結鉱の平均粒径を５〜１０ｍｍに調整し、焼結鉱の添加速度は５００ｋｇ／分、かつ、式（１）右辺の値以下とした上で、払出し完了後にガスバブリングを実施した例である。いずれの本発明例のＮｏ．１−１〜１−３もスラグフォーミングは発生せず、脱珪反応効率は８０％以上であった。
【００５７】
本発明例Ｎｏ．１−４は、本発明例のＮｏ．１−１〜１−３と同条件で、ガスバブリングを実施しなかった例であるが、同様にスラグフォーミングは発生せず、バブリングを実施していないにもかかわらず、脱珪反応効率は７３％と比較例１のいずれの結果と比較しても高位であった。
【００５８】
さらに、本発明例のＮｏ．２−１〜２−３は、本発明例Ｎｏ．１−１〜１−３の条件に加え、バブリングを実施せず、かつ、焼結鉱の添加期間を払出し時間に占める７０％までに完了した例である。脱珪反応効率は、全て８０％以上となり、バブリングを実施した従来例とほぼ同等の脱珪反応効率が得られ、かつ、スラグフォーミングも発生しないという良好な結果が得られた。
【００５９】
これらの結果から、高炉から出銑した溶銑を、搬送容器から脱珪処理容器に払い出す際の溶銑流に対して脱珪材を添加することにより溶銑を脱珪処理する際に、脱珪材の平均粒径と焼結鉱の添加速度を本発明で規定する所定の範囲に制御することにより、スラグフォーミングが安定的に抑制でき、脱珪反応効率も向上すること、さらには、焼結鉱の添加後にガスバブリングによる撹拌を実施しなくても脱珪材反応効率の向上が可能となることが、いずれも確認された。
【符号の説明】
【００６０】
１  搬送容器
２  脱珪処理容器
３  添加装置
４  溶銑
５  溶銑流
６  焼結鉱
【図１】
0006375822.tif 000007
【図２】
0006375822.tif 000008
【図３】
0006375822.tif 000009
【図４】
0006375822.tif 000010